(57)【要約】【課題】骨の形成を誘導する機能を備えつつ、患部に対してフィッティング可能な延伸性を備えた骨形成誘導材料の提供。【解決手段】本発明の骨形成誘導材料は、ポリヒドロキシアルカノエートと、ケイ素とを含む。前記ポリヒドロキシアルカノエートとしては、３−ヒドロキシ酪酸と、４−ヒドロキシ酪酸との共重合体を含むものであってもよい。また、前記ケイ素は、シリコンアルコキシドのゾル−ゲル反応生成物に由来するものであってもよい。また、前記シリコンアルコキシドは、テトラメトキシシラン、テトラエトキシシラン及び３−アミノプロピルトリエトキシシランからなる群から選ばれる少なくとも１種からなるものであってもよい。【選択図】なし【特許請求の範囲】
【請求項１】
ポリヒドロキシアルカノエートと、ケイ素とを含む骨形成誘導材料。
【請求項２】
前記ポリヒドロキシアルカノエートが、３−ヒドロキシ酪酸と、４−ヒドロキシ酪酸との共重合体を含む請求項１に記載の骨形成誘導材料。
【請求項３】
前記ケイ素が、シリコンアルコキシドのゾル−ゲル反応生成物に由来する請求項１又は２に記載の骨形成誘導材料。
【請求項４】
前記シリコンアルコキシドが、テトラメトキシシラン、テトラエトキシシラン及び３−アミノプロピルトリエトキシシランからなる群から選ばれる少なくとも１種からなる請求項３に記載の骨形成誘導材料。
【請求項５】
前記ケイ素の含有率が、０．０１〜２８質量％である請求項１〜４のいずれか一項に記載の骨形成誘導材料。
【請求項６】
ポリヒドロキシアルカノエートを含む溶液と、シリコンアルコキシドを含む溶液とを混合し、得られた混合液を撹拌してゾル−ゲル反応を進行させる工程と、
ゾル−ゲル反応が進行した前記混合液を乾燥して、ポリヒドロキシアルカノエートとケイ素とを含む骨形成誘導材料を得る工程と、を含む骨形成誘導材料の製造方法。
【発明の詳細な説明】
【技術分野】
【０００１】
本発明は、骨形成誘導材料、及び骨形成誘導材料の製造方法に関する。
【背景技術】
【０００２】
骨欠損部に埋入されると、骨と反応して直接化学結合する生体活性材料の一種として、生体吸収性材料が知られている。生体吸収性材料は、反応が材料の内部にまで及び次第に骨と置き換えられていく性質を備えている。生体吸収性材料は、新しく骨が生成されるにつれて、生体内で吸収されるか、分解されて体外に排出される。そして、最終的に骨欠損部は自己骨によって修復されることになる。このような生体吸収性材料は非常に有用な生体材料として注目されている。
【０００３】
特許文献１には、炭酸カルシウムを含有したポリ乳酸からなる生体吸収性材料が示されている。ポリ乳酸は、生分解性高分子であり、生体内で分解されて排出される性質を備えている。このようなポリ乳酸に炭酸カルシウムを含有させて作製された生体吸収性材料を、疑似体液（ＳＢＦ：Ｓｉｍｕｌａｔｅｄ  Ｂｏｄｙ  Ｆｌｕｉｄ）中に浸漬させると、その生体吸収性材料の表面には、水酸アパタイトが生成される。つまり、特許文献１に記載の生体吸収性材料は、優れた生体活性を備えていると言える。なお、非特許文献１に示されるように、材料表面の生体活性の評価として、疑似体液（ＳＢＦ）を用いた浸漬実験によりアパタイト生成能の有無を確認することが有用であることが知られている。
【０００４】
ところで、骨膜の修復等が行われる際、骨欠損部を被覆するように生体吸収性材料が骨（患部）に巻き付けられて使用されることがある。このような場合、生体吸収性材料は、骨等の対象物に対して、隙間なく密着（フィッティング）していなければならない。骨等の対象物は、通常、複雑な表面形状を備えているため、生体吸収性材料には、このような対象物とフィッティング可能な高い延伸性が求められている。
【０００５】
ポリヒドロキシアルカノエート（ＰＨＡ：Ｐｏｌｙｈｙｄｒｏｘｙａｌｋａｎｏａｔｅ）は、特定の菌種から生成される生分解性のポリエステルであり、このＰＨＡには、単独重合体、共重合体を合わせて、百種類以上のポリマーが属することが知られている。代表的なものとしては、例えば、ポリ（３−ハイドロキシブチレート）（Ｐ（３ＨＢ））、ポリ（３−ハイドロキシブチレート−ｃｏ−４−ハイドロキシブチレート）（Ｐ（３ＨＢ−ｃｏ−４ＨＢ））等が挙げられる。ＰＨＡの中でも特に、Ｐ（３ＨＢ−ｃｏ−４ＨＢ）は、高い延伸性を示し、４−ハイドロキシブチレート含有率が１６％（モル比）の時、約４５０％の破断伸びを示すことが知られている（非特許文献２）。
【０００６】
最近の生体関連材料の研究技術動向を見ると、材料と骨とを結合させるという材料設計から、本物の骨を再生させるための材料設計に研究内容が移行している。そして、近年、骨形成に及ぼすケイ素の役割が注目されており、ケイ素含有を特徴としたセラミックスの材料設計が行われている（非特許文献３）。例えば、ケイ素の徐放により細胞への遺伝子的働きかけが行われ、骨生成が促進されることが報告されている（非特許文献４）。
【０００７】
なお、骨形成能を向上させるために、ポリ乳酸等からなる膜状の生体吸収性材料（生体吸収性膜）に、骨形成伝導剤（特許文献２）、成長因子又は骨形成態発生因子（特許文献３，４）を含有させる試みもあるが、このような因子を取り扱うことは容易ではない。
【先行技術文献】
【特許文献】
【０００８】
【特許文献１】特開２００１−２９４６７３号公報
【特許文献２】特開平６−３１９７９４号公報
【特許文献３】特表２００１−５１９２１０号公報
【特許文献４】特開２００６−１８７３０３号公報
【非特許文献】
【０００９】
【非特許文献１】T. Kokubo and H. Takadama, "How useful is SBF in predicting in vivo bone bioactivity?", Biomaterials, 27, 2907-2915 (2006)
【非特許文献２】Y. Doi, A. Segawa and M. Kunioka, "Biosynthesis and characterization of poly(3-hydroxybutyrate-co-4-hydroxybutyrate) in Alcaligenes eutrophus", Int. J. Biol. Macromol., 12 (1990)
【非特許文献３】都留寛治、小川哲朗、大串始、「生体関連材料の研究技術および標準化の動向」、セラミックス、41, 549-553 (2006）
【非特許文献４】H. Maeda, T. Kasuga and L. L. Hench, "Preparation of Poly(L-lactic acid)-Polysiloxane-Calcium Carbonate Hybrid Membranes for Guided Bone Regeneration", Biomaterials, 27, 1216-1222 (2006)
【発明の概要】
【発明が解決しようとする課題】
【００１０】
本発明は、従来における前記諸問題を解決し、以下の目的を達成することを課題とする。即ち、本発明は、骨の形成を誘導する機能を備えつつ、患部等の対象物に対してフィッティング可能な延伸性を備えた骨形成誘導材料、及び骨形成誘導材料の製造方法を提供することを目的とする。
【課題を解決するための手段】
【００１１】
本発明者は、前記目的を達成すべく鋭意検討を行った結果、ポリヒドロキシアルカノエートと、ケイ素とを含む骨形成誘導材料が、優れた骨の形成を誘導する機能を備えつつ、患部等の対象物に対してフィッティング可能な優れた延伸性を備えることを見出し、本発明の完成に至った。
【００１２】
前記骨形成誘導材料において、前記ポリヒドロキシアルカノエートが、３−ヒドロキシ酪酸と、４−ヒドロキシ酪酸との共重合体を含むものであってもよい。
【００１３】
前記骨形成誘導材料において、前記ケイ素が、シリコンアルコキシドのゾル−ゲル反応生成物に由来するものであってもよい。
【００１４】
前記骨形成誘導材料において、前記シリコンアルコキシドが、テトラメトキシシラン、テトラエトキシシラン及び３−アミノプロピルトリエトキシシランからなる群から選ばれる少なくとも１種からなるものであってもよい。
【００１５】
前記骨形成誘導材料において、前記ケイ素の含有率が、０．０１〜２８質量％であるものであってもよい。
【００１６】
また、本発明者は、ポリヒドロキシアルカノエートを含む溶液と、シリコンアルコキシドを含む溶液とを混合し、得られた混合液を撹拌してゾル−ゲル反応を進行させる工程と、ゾル−ゲル反応が進行した前記混合液を乾燥して、ポリヒドロキシアルカノエートとケイ素とを含む骨形成誘導材料を得る工程と、を含む骨形成誘導材料の製造方法により得られる骨形成誘導材料が、優れた骨の形成を誘導する機能を備えつつ、患部等の対象物に対してフィッティング可能な優れた延伸性を備えることを見出した。
【００１７】
前記骨形成誘導材料の製造方法において、記ポリヒドロキシアルカノエートが、３−ヒドロキシ酪酸と、４−ヒドロキシ酪酸との共重合体を含むものであってもよい。
【００１８】
前記骨形成誘導材料の製造方法において、前記シリコンアルコキシドが、テトラメトキシシラン、テトラエトキシシラン及び３−アミノプロピルトリエトキシシランからなる群から選ばれる少なくとも１種からなるものであってもよい。
【発明の効果】
【００１９】
本発明によれば、骨の形成を誘導する機能を備えつつ、患部等の対象物に対してフィッティング可能な延伸性を備えた骨形成誘導材料、及び骨形成誘導材料の製造方法を提供することができる。
【図面の簡単な説明】
【００２０】
【図１】図１は、綿状の骨形成誘導材料で、骨片を包む様子が模式的に表された説明図である。
【図２】図２は、固定部材によって隣り合った腰椎同士を固定した状態が模式的に表された説明図である。
【図３】図３は、図２の固定部材に骨片を包んだ骨形成誘導材料が巻き付けられた状態が模式的に表された説明図である。
【図４】図４は、実施例５の骨形成誘導フィルムの切断面におけるＴＥＭ画像（暗視野像）を示す図（写真）である。
【図５】図５は、実施例５の骨形成誘導フィルムの切断面におけるＳＴＥＭ画像（暗視野像）を示す図（写真）である。
【図６】図６は、ＥＤＳを利用して撮影された実施例５の骨形成誘導フィルムの切断面におけるＳｉ分布図（写真）である。
【図７】図７は、引張試験の結果を、破断伸び（ε−Ｂｒｅａｋ（％））と、ケイ素含有率（質量％）との関係でまとめたグラフである。
【図８】図８は、疑似体液に浸漬後の実施例５の試験片におけるＳＥＭ画像を示す図（写真）である。
【図９】図９は、図８の拡大図（拡大写真）である。
【図１０】図１０は、疑似体液に浸漬後の比較例１の試験片におけるＳＥＭ画像を示す図（写真）である。
【図１１】図１１は、図１０の拡大図（拡大写真）である。
【図１２】図１２は、疑似体液に浸漬後の実施例５の試験片におけるＸ線回折パターンを示すグラフである。
【発明を実施するための形態】
【００２１】
〔骨形成誘導材料〕
本実施形態の骨形成誘導材料は、ポリヒドロキシアルカノエート（ＰＨＡ）を主成分（ベースポリマー）として含み、ＰＨＡ以外の成分としてケイ素（Ｓｉ）を必須成分として含んでいる。
【００２２】
ＰＨＡは、生分解性材料として知られており、ヒドロキシル基が付随したアルカン酸を構成モノマーとし、それらがエステル結合してポリマーを形成したものからなる。
【００２３】
ＰＨＡを構成する代表的なモノマーとしては、３−ヒドロキシ酪酸（３ＨＢ）、３−ヒドロキシ吉草酸（３ＨＶ）、４−ヒドロキシ酪酸（４ＨＢ）、３−ヒドロキシプロピオン酸（３ＨＰ）、３−ヒドロキシヘキサン酸（３ＨＨ）、３−ヒドロキシオクタン酸（３ＨＯ）、３−ヒドロキシデカン酸（３ＨＤ）、４−ヒドロキシ吉草酸（４ＨＶ）等が挙げられる。ＰＨＡとしては、これらモノマーを単独で用いてポリマーを形成したものでもよいし、２種以上のモノマーを組み合せて、ランダム又はブロック共重合体を形成したものであってもよい。
【００２４】
なお、ＰＨＡとしては、延伸性（柔軟性）に優れる等の理由により、Ｐ（３ＨＢ−ｃｏ−３ＨＢ）、Ｐ（３ＨＢ−ｃｏ−４ＨＢ）、Ｐ（３ＨＢ−ｃｏ−４ＨＶ）等の共重合体を用いることが好ましい。共重合体の構成モノマーの比率を適宜調整することによって、ＰＨＡに柔軟性（延伸性）を持たせることができる。
【００２５】
共重合体の中でも、特に、ＰＨＡとしては、ポリ（３−ハイドロキシブチレート−ｃｏ−４−ハイドロキシブチレート）（Ｐ（３ＨＢ−ｃｏ−４ＨＢ））が、延伸性（柔軟性）、加工性等に優れるため好ましい。また、Ｐ（３ＨＢ−ｃｏ−４ＨＢ）の場合、共重合体中の４ＨＢの割合は、モル比で５〜５０％が好ましく、１０〜２０％がより好ましい。これらの比率のＰＨＡは、公知の方法で製造してもよいし、例えば、上市されている商品名「ＰＵＲＥ  ＰＨＡ  ＰＯＷＤＥＲ  ＰＨＡ−０６００」（Ｇ５  ＪＡＰＡＮ社製）等を用いてもよい。
【００２６】
ＰＨＡの分子量は、５０ｋＤａ〜３，０００ｋＤａが好ましく、３００ｋＤａ〜１，５００ｋＤａがより好ましい。分子量が５０ｋＤａ未満であると、ＰＨＡの分解性が激しくなりすぎることがある。また、分子量が３，０００ｋＤａを超えると、ＰＨＡの分解が遅くなりすぎることがあり（例えば、数年以上）、骨形成誘導材料の材料として好ましくない。
【００２７】
なお、本実施形態の骨形成誘導材料には、本発明の目的を達成できる範囲において、上記ＰＨＡ以外に、グリコール酸等が添加されていてもよい。
【００２８】
骨形成誘導材料の製造時等において、ＰＨＡを溶解させるために利用される溶剤としては、例えば、クロロホルム、ジクロロメタン等が挙げられる。
【００２９】
骨形成誘導材料に含まれるケイ素（Ｓｉ）は、例えば、テトラメトキシシラン（ＴＭＯＳ）、テトラエトキシシラン（ＴＥＯＳ）、３−アミノプロピルトリエトキシシラン（ＡＰＴＥＳ）等のシリコンアルコキシドを用いたゾル−ゲル反応の生成物から得られる。骨形成誘導材料中において、ケイ素（Ｓｉ）は、シリカやシロキサン等の状態で存在していると推測される。骨形成誘導材料中におけるケイ素の含有率（質量％）は、０．０１〜３０質量％が好ましく、０．１〜２８質量％がより好ましく、０．１〜２５質量％が特に好ましい。ケイ素含有率が０．０１〜３０質量％であると、骨形成誘導材料に最低限、必要な延伸性が確保される。更に、ケイ素含有率が０．１〜２８質量％であると、患部に対して良好にフィッティング可能な延伸性を確保することができ、特に、ケイ素含有率が０．１〜２５質量％であると、骨形成誘導材料の延伸性が特に優れるものとなる。
【００３０】
骨形成誘導材料には、ＰＨＡ、ケイ素以外に、例えば、リン酸三カルシウム、硫酸カルシウム、リン酸ナトリウム、リン酸水素ナトリウム、リン酸水素カルシウム、リン酸八カルシウム、リン酸四カルシウム、ピロリン酸カルシウム、塩化カルシウム等の無機物等の生体用として問題のない成分が含まれていてもよい。
【００３１】
骨形成誘導材料の製造方法としては、例えば、ＰＨＡを含む溶液と、シリコンアルコキシドを含む溶液とを混合し、得られた混合液を撹拌してゾル−ゲル反応を進行させる工程１と、ゾル−ゲル反応が進行した前記混合液を乾燥して、ＰＨＡとケイ素とを含む骨形成誘導材料を得る工程２と、を含む方法がある。
【００３２】
なお、前記工程１において利用されるＰＨＡを含む溶液（ポリマー溶液）は、クロロホルム、ジクロロメタン等の溶剤に、ＰＨＡを任意の濃度で溶解して調製される。また、前記工程１において利用されるシリコンアルコキシドを含む溶液（シリカ前駆体溶液）は、エタノール、メタノール、イソプロパノール等の低級アルコールと、水（超純水）と、酸及び／又は塩基からなる触媒とを混合して調製される。前記触媒としては、例えば、塩酸、酢酸、アンモニア、水酸化ナトリウム等が利用される。
【００３３】
前記工程１において、ＰＨＡを含む溶液と、シリコンアルコキシドを含む溶液とが、所定の容器内で混合される。そして、前記溶液同士が混合された混合液を撹拌して、前記混合液中において、ゾル−ゲル反応を進行させる。なお、前記混合液の撹拌時間、温度等の諸条件は、目的物（骨形成誘導材料）に応じて、適宜、設定される。
【００３４】
前記工程２では、前記工程１においてゾル−ゲル反応が進行した前記混合液の乾燥が行われる。前記混合液が乾燥すると、目的物である骨形成誘導材料が得られる。なお、前記混合液の乾燥時において、前記混合液を所定の容器内に流し出し、所定形状（例えば、フィルム状）の骨形成誘導材料を得てもよい。
【００３５】
骨形成誘導材料は、目的に応じて、様々な形態に加工されて用いられてもよい。骨形成誘導材料は、例えば、フィルム状、シート状等の膜状に加工されてもよいし、糸状、紐状に加工されてもよい。また、骨形成誘導材料は、不織布状、綿状、織物状等に加工されてもよいし、塊状に加工されてもよい。
【００３６】
骨形成誘導材料は、例えば、生体内で使用されると骨形成誘導材料のＰＨＡが分解されて、ＰＨＡ中に含まれていたケイ素が徐々に生体内（体液中）に放出される機能を備えている。このように骨形成誘導材料は、ケイ素を徐放することによって、骨再建能力を有効に導き出すことができる。また、骨形成誘導材料は、ケイ素を含むことにより、ＰＨＡのみの場合と比べて、親水性が向上している。そのため、骨形成誘導材料は、ＰＨＡそのもの等と比べて、体液等となじみ易くなっている。
【００３７】
骨形成誘導材料は、体液（疑似体液を含む）や骨組織等と接触すると、それ自身の表面上で、水酸アパタイトを生成させる機能を備えており、生体活性を備えている。つまり、骨形成誘導材料は、骨の形成を誘導する機能（骨再建能力）を備えている。
【００３８】
骨形成誘導材料は、骨の形成を誘導する機能を備えた生体吸収性材料であり、骨欠損部の修復や、新たな骨の形成等の様々な用途に用いることができる。
【００３９】
ここで、図１〜図３を参照しつつ、本実施形態の骨形成誘導材料の使用例を説明する。ここでは、脊椎（腰椎）の損傷個所を、綿状に加工された骨形成誘導材料を利用して修復する方法を説明する。図１は、綿状の骨形成誘導材料１で骨片２を包む様子が模式的に表された説明図である。図１に示されるように、適当な大きさに整えられた骨形成誘導材料１を長手状に広げて、その上に、損傷した骨（腰椎）の中から削り出された骨片２が長手方向に沿って並ぶように複数個載せられる。そして、骨片２を包むように骨形成誘導材料１が長手方向に沿って二つ折りにされる。その後、骨形成誘導材料１は骨片２を包んだ状態で、全体的に細長く延びた紐状となるように、形が整えられる。
【００４０】
図２は、固定部材３によって隣り合った腰椎４，５同士を固定した状態が模式的に表された説明図である。図２には、チタン製の固定部材３を介して、隣り合った第４腰椎４と第５腰椎５とが固定され、かつ補強されている状態が示されている。固定部材３は、細長く延びた棒状をなし、腰椎の並び方向に概ね沿う形で配される本体部３０と、この本体部３０の一端から第４腰椎４側に向かって延びると共に、その先端が第４腰椎４に挿し込まれる（螺着される）形で固定される第１固定端３１と、本体部３０の他端から第５腰椎５側に向かって延びると共に、その先端が第５腰椎５に挿し込まれる（螺着される）形で固定される第２固定端３２とを備えている。
【００４１】
図３は、図２の固定部材３に骨片２を包んだ骨形成誘導材料１が巻き付けられた状態が模式的に表された説明図である。図３に示されるように、腰椎４，５を固定する固定部材３の表面に、骨片２を包んだ紐状の骨形成誘導材料１が巻き付けられている。本実施形態の骨形成誘導材料１は、特に延伸性に優れるため、腰椎４，５を固定している固定部材３に対してフィッティングさせつつ、巻き付けることができる。図３に示されるように、骨形成誘導材料１は、全体的には、固定部材３を包み込む繭のような形をなしている。なお、固定部材３に対して、複数の骨形成誘導材料１が巻き付けられてもよい。
【００４２】
このような骨形成誘導材料１を用いた施術後、時間の経過に伴い、固定部材３の周囲に新しく骨が形成されることになる。その際、骨形成誘導材料１中のＰＨＡは、体内で徐々に分解されて骨に置き換わっていく。このように、腰椎損傷の治療の際、固定部材３の表面を、骨で被覆するために骨形成誘導材料を用いてもよい。
【実施例】
【００４３】
以下、実施例に基づいて本発明をより具体的に説明するが、本発明は以下の実施例に限定されるものではない。
【００４４】
〔実施例及び比較例で使用した材料〕
・Ｐ（３ＨＢ−ｃｏ−４ＨＢ）：「ＰＵＲＥ  ＰＨＡ  ＰＯＷＤＥＲ  ＰＨＡ−０６００」（分子量約１１０万Ｄａ、３ＨＢ：４ＨＢ＝８２：１８（モル比））、Ｇ５  ＪＡＰＡＮ株式会社製
・ＴＥＯＳ（Ｓｉ（ＯＣＨ2ＣＨ３）４）：純度９８％、シグマアルドリッチ社製
・エタノール：特級試薬、純度９９．５％、和光純薬工業株式会社製
・超純水：ｍｉｌｉ−Ｑ  ｍｉｌｉ−ｐｏｒｅ
・塩酸（１規定塩酸調製用）：精密分析用、純度３５％以上、和光純薬工業株式会社製
・クロロホルム：特級試薬、純度９０％以上、和光純薬工業株式会社製
【００４５】
〔骨形成誘導フィルム（骨形成誘導材料の一例）の作製〕
（実施例１）
テトラエトキシシラン（ＴＥＯＳ）０．１８ｇ、エタノール（ＥｔＯＨ）０．０８ｇ、超純水０．０２ｇ及び塩酸（１Ｎ）０．０１ｇを混合し、その混合物を室温で２４時間撹拌して、シリカ前駆体溶液１を得た。また、Ｐ（３ＨＢ−ｃｏ−４ＨＢ）１ｇをクロロホルム１５．６ｇに溶解し、その溶液を室温で６時間撹拌して、ポリマー溶液を得た。
【００４６】
シリカ前駆体溶液１とポリマー溶液とを混合し、その混合液を室温で６時間撹拌して、ゾル−ゲル反応を進行させた。その後、前記混合液を容器に流し出し、室温で１２時間乾燥させることによって、ケイ素を含むＰ（３ＨＢ−ｃｏ−４ＨＢ）からなる骨形成誘導フィルム１を得た。なお、骨形成誘導フィルム１のケイ素含有率は、５質量％であり、その厚みは０．１８ｍｍであった。
【００４７】
（実施例２）
テトラエトキシシラン（ＴＥＯＳ）０．３９ｇ、エタノール（ＥｔＯＨ）０．１６ｇ、超純水０．０５ｇ及び塩酸（１Ｎ）０．０２ｇを混合し、その混合物を室温で２４時間撹拌して、シリカ前駆体溶液２を得た。また、実施例１と同じ条件で、ポリマー溶液を作製した。そして、シリカ前駆体溶液２とポリマー溶液とを混合し、その混合液を室温で６時間撹拌して、ゾル−ゲル反応を進行させた。その後、前記混合液を容器に流し出し、室温で１２時間乾燥させることによって、ケイ素を含むＰ（３ＨＢ−ｃｏ−４ＨＢ）からなる骨形成誘導フィルム２を得た。骨形成誘導フィルム２のケイ素含有率は、１０質量％であり、その厚みは０．１５ｍｍであった。
【００４８】
（実施例３）
テトラエトキシシラン（ＴＥＯＳ）０．６２ｇ、エタノール（ＥｔＯＨ）０．２６ｇ、超純水０．０８ｇ及び塩酸（１Ｎ）０．０３ｇを混合し、その混合物を室温で２４時間撹拌して、シリカ前駆体溶液３を得た。また、実施例１と同じ条件で、ポリマー溶液を作製した。そして、シリカ前駆体溶液３とポリマー溶液とを混合し、その混合液を室温で６時間撹拌して、ゾル−ゲル反応を進行させた。その後、前記混合液を容器に流し出し、室温で１２時間乾燥させることによって、ケイ素を含むＰ（３ＨＢ−ｃｏ−４ＨＢ）からなる骨形成誘導フィルム３を得た。骨形成誘導フィルム３におけるケイ素含有率は、１５質量％であり、その厚みは０．１７ｍｍであった。
【００４９】
（実施例４）
テトラエトキシシラン（ＴＥＯＳ）０．８８ｇ、エタノール（ＥｔＯＨ）０．３７ｇ、超純水０．１１ｇ及び塩酸（１Ｎ）０．０４ｇを混合し、その混合物を室温で２４時間撹拌して、シリカ前駆体溶液４を得た。また、実施例１と同じ条件で、ポリマー溶液を作製した。そして、シリカ前駆体溶液４とポリマー溶液とを混合し、その混合液を室温で６時間撹拌して、ゾル−ゲル反応を進行させた。その後、前記混合液を容器に流し出し、室温で１２時間乾燥させることによって、ケイ素を含むＰ（３ＨＢ−ｃｏ−４ＨＢ）からなる骨形成誘導フィルム４を得た。骨形成誘導フィルム４のケイ素含有率は、２０質量％であり、その厚みは０．１７ｍｍであった。
【００５０】
（実施例５）
テトラエトキシシラン（ＴＥＯＳ）１．１８ｇ、エタノール（ＥｔＯＨ）０．４９ｇ、超純水０．１４ｇ及び塩酸（１Ｎ）０．０５ｇを混合し、その混合物を室温で２４時間撹拌して、シリカ前駆体溶液５を得た。また、実施例１と同じ条件で、ポリマー溶液を作製した。そして、シリカ前駆体溶液５とポリマー溶液とを混合し、その混合液を室温で６時間撹拌して、ゾル−ゲル反応を進行させた。その後、前記混合液を容器に流し出し、室温で１２時間乾燥させることによって、ケイ素を含むＰ（３ＨＢ−ｃｏ−４ＨＢ）からなる骨形成誘導フィルム５を得た。骨形成誘導フィルム５のケイ素含有率は、２５質量％であり、その厚みは０．１７ｍｍであった。
【００５１】
（実施例６）
テトラエトキシシラン（ＴＥＯＳ）１．５２ｇ、エタノール（ＥｔＯＨ）０．６３ｇ、超純水０．１９ｇ及び塩酸（１Ｎ）０．０７ｇを混合し、その混合物を室温で２４時間撹拌して、シリカ前駆体溶液６を得た。また、実施例１と同じ条件で、ポリマー溶液を作製した。そして、シリカ前駆体溶液６とポリマー溶液とを混合し、その混合液を室温で６時間撹拌して、ゾル−ゲル反応を進行させた。その後、前記混合液を容器に流し出し、室温で１２時間乾燥させることによって、ケイ素を含むＰ（３ＨＢ−ｃｏ−４ＨＢ）からなる骨形成誘導フィルム６を得た。骨形成誘導フィルム６のケイ素含有率は、３０質量％であり、その厚みは０．１７ｍｍであった。
【００５２】
（比較例１）
実施例１と同じ条件で、ポリマー溶液を作製した。その後、前記ポリマー溶液を容器に流し出し、室温で１２時間乾燥させることによって、Ｐ（３ＨＢ−ｃｏ−４ＨＢ）のみからなるフィルム１１を得た。フィルム１１の厚みは、０．１５ｍｍであった。
【００５３】
〔フィルム切断面の観察〕
実施例５で得られた骨形成誘導フィルム（ケイ素含有率；２５質量％）５の一部を切断し、その切断面を、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）及び走査透過型電子顕微鏡（ＳＴＥＭ：Ｓｃａｎｎｉｎｇ  Ｔｒａｎｓｍｉｓｓｉｏｎ  Ｅｌｅｃｔｒｏｎ  Ｍｉｃｒｏｓｃｏｐｅ）を用いて観察した。図４は、実施例５の骨形成誘導フィルム５の切断面におけるＴＥＭ画像（暗視野像）を示す図（写真）であり、図５は、実施例５の骨形成フィルム５の切断面におけるＳＴＥＭ画像（暗視野像）を示す図（写真）である。図４及び図５に示されるように、フィルム５中には、ナノオーダーから２μｍｍ程度の直径を備えたシリカの生成が確認された。なお、実施例５以外の各実施例の骨形成誘導フィルムについても、同様なシリカの生成が確認された。
【００５４】
また、ＳＴＥＭ画像と同領域のＳｉ分布状況を、エネルギー分散Ｘ線分光法（ＥＤＳ：Ｅｎｅｒｇｙ  Ｄｉｓｐｅｒｓｉｖｅ  Ｘ−ｒａｙ  Ｓｐｅｃｔｒｏｍｅｔｅｒ）を利用して観察した。図６は、ＥＤＳを利用して撮影された実施例５の骨形成誘導フィルム５の切断面におけるＳｉ分布図（写真）である。図６に示されるように、図４のＴＥＭ画像及び図５のＳＴＥＭ画像において、粒子が認められない部分にも、ケイ素（Ｓｉ）の分布が見られた。つまり、フィルム５中には、微細なシリカクラスターが含有されていることが確かめられた。なお、実施例５以外の各実施例の骨形成誘導フィルムについても、同様なシリカクラスターが含有されていることが確認された。シリカ前駆体溶液の調製方法や、試料（シリカ前駆体溶液とポリマー溶液との混合物）の乾燥時間を、適宜、調節することによって、シリカの粒子径を制御することができる。
【００５５】
〔引張試験〕
実施例１の骨形成誘導フィルム１から、５ｍｍ×４０ｍｍサイズの試験片を切り出し、その試験片を用いて引張試験を行った。引張試験は、引張試験装置（ＡＧＳ−Ｇ、島津製作所社製）を用い、引張速度５ｍｍ／ｍｉｎの条件で、破断伸び（ε−Ｂｒｅａｋ）を測定した。なお、ε−Ｂｒｅａｋ（％）は、試験片の応力−ひずみ曲線において、破断点でのひずみを表す。実施例１の試験片のε−Ｂｒｅａｋは、８２０％であった。
【００５６】
実施例２〜６及び比較例１の各フィルム２〜６，１１についても、実施例１のフィルム１と同様に、それぞれ５ｍｍ×４０ｍｍサイズの試験片を用意し、各試験片を用いて、引張試験を行った。図７は、引張試験の結果を、破断伸び（ε−Ｂｒｅａｋ（％））と、ケイ素含有率（質量％）との関係でまとめたグラフである。実施例２〜６及び比較例１の各試験片の結果は、実施例１の試験片の結果と共に、図７のグラフ中に示される。図７のグラフにおいて、縦軸が破断伸び（ε−Ｂｒｅａｋ（％））であり、横軸が各フィルム中のケイ素含有率（質量％）である。図７に示されるように、フィルム中のケイ素含有率が約３０質量％までであれば、少なくとも２００％程度の破断伸びを示すことが確かめられた。特に、フィルム中のケイ素含有率（質量％）が、２５質量％までであれば、概ね７００％を超える破断伸びを示し優れた延伸性を有することが確かめられた。
【００５７】
〔水酸アパタイトの生成能の確認〕
実施例１の骨形成誘導フィルム１から、１０ｍｍ×１０ｍｍサイズの試験片を切り出し、その試験片を疑似体液（ＳＢＦ）中に、３７℃で１日間浸漬した。なお、疑似体液（ＳＢＦ）は、人体の体液（血漿）と類似したイオン濃度を持つ緩衝溶液であり、各イオン濃度は、Ｃａ２＋が２．５ｍｍｏｌ／Ｌ、Ｍｇ２＋が１．５ｍｍｏｌ／Ｌ、Ｎａ＋が１４２．０ｍｍｏｌ／Ｌ、Ｋ＋が５．０ｍｍｏｌ／Ｌ、Ｃｌ−が１４８．８ｍｍｏｌ／Ｌ、ＨＣＯ３−が４．２ｍｍｏｌ／Ｌ、ＨＰＯ４２−がｍｍｏｌ／Ｌである。
【００５８】
実施例２〜６及び比較例１の各フィルム２〜６，１１についても、実施例１のフィルム１と同様に、それぞれ１０ｍｍ×１０ｍｍサイズの試験片を用意し、各試験片を疑似体液（ＳＢＦ）中に、３７℃で１日間浸漬した。
【００５９】
疑似体液（ＳＢＦ）に浸漬後、実施例１〜６及び比較例１の各試験片の表面を、走査型電子顕微鏡（ＳＥＭ：Ｓｃａｎｎｉｎｇ  Ｅｌｅｃｔｒｏｎ  Ｍｉｃｒｏｓｃｏｐｅ）により観察し、水酸アパタイトの生成の有無を確認した。ここで、実施例５の試験片を例に挙げて説明する。図８は、疑似体液に浸漬後の実施例５の試験片におけるＳＥＭ画像を示す図（写真）であり、図９は、図８の拡大図（拡大写真）である。図８及び図９に示されるように、疑似体液（ＳＢＦ）に浸漬後の試験片（骨形成誘導フィルム）の表面には、多数の粒塊が形成されていることが確かめられた。
【００６０】
図１０は、疑似体液に浸漬後の比較例１の試験片におけるＳＥＭ画像を示す図（写真）であり、図１１は、図１０の拡大図（拡大写真）である。図１０及び図１１に示されるように、ケイ素を含有していない比較例１の試験片の表面には、疑似体液（ＳＢＦ）に浸漬させても、粒塊（図８及び図９参照）が形成されないことが確かめられた。
【００６１】
次いで、疑似体液（ＳＢＦ）に浸漬後の実施例５の試験片について、Ｘ線回折パターンの解析を行った。図１２は、疑似体液に浸漬後の実施例５の試験片におけるＸ線回折パターンを示すグラフである。図１２の縦軸は、強度（任意単位）（Ｉｎｔｅｎｓｉｔｙ（ａ．ｕ．））を表し、その横軸は、回折角（Ｄｉｆｆｒａｃｔｉｏｎ Ａｎｇｌｅ，２θ／ｄｅｇｒｅｅ（ＣｕＫα））を表す。図１２には、２つのグラフが示されている。図１２に示される上側のグラフは、疑似体液に浸漬後の実施例５の試験片におけるＸ線回折パターンに対応する。なお、図１２に示される下側のグラフは、疑似体液に浸漬する前の実施例５の試験片におけるＸ線回折パターンに対応する。
【００６２】
図１２に示されるように、疑似体液に浸漬後の試験片のＸ線回折パターンには、浸漬前と比べて、水酸アパタイトに由来するピーク（回折角：約２６°、約３２°）が現れることが確かめられた。
【００６３】
なお、他の実施例（実施例１〜４，６）の各試験片についても、実施例５と同様に、走査型電子顕微鏡の観察結果等より、水酸アパタイトに由来する多数の粒塊が形成されていることが確かめられた。
【００６４】
以上より、実施例１〜６の各骨形成誘導フィルムは、水酸アパタイトの生成能を有し、優れた生体活性を備えることが確かめられた。
【００６５】
＜他の実施形態＞
本発明は上記記述及び図面によって説明した実施形態に限定されるものではなく、例えば次のような実施形態も本発明の技術的範囲に含まれる。
【００６６】
（１）例えば、特表２００８−５００１４０号公報には、骨折個所の外科的手術として、骨の髄を削り取り、その中に生体吸収材料等で形成された鞘を設けた構造骨組を挿入し、挿入後に構造骨組を拡大し、骨セメントを充填する方法が示されている。本発明の骨形成誘導材料は、所定形状に加工されたものを、例えば、前記公報に記載されている前記鞘に替えて用いてもよい。
【００６７】
（２）また、特開２０００−２６２６０９号公報には、骨折個所等の骨欠損部に骨セメントを充填する際に、骨セメントの漏洩を防止し、かつ硬化時間の遅延を防ぐために、骨セメントのペーストをフィブリンシート、コラーゲンシート、又はポリ乳酸、ポリグリコール酸の単独重合体若しくは共重合体から選択された１種からなる生体吸収性材料で包囲することが示されている。本発明の骨形成誘導材料は、所定形状に加工されたものを、例えば、前記公報に記載されている前記生体吸収性材料に替えて用いてもよい。
【符号の説明】
【００６８】
１…骨形成誘導材料、２…骨片、３…固定部材、４…腰椎（第４腰椎）、５…腰椎（第５腰椎）
【図１】
2014050441.tif 000002
【図２】
2014050441.tif 000003
【図３】
2014050441.tif 000004
【図４】
2014050441.tif 000005
【図５】
2014050441.tif 000006
【図６】
2014050441.tif 000007
【図７】
2014050441.tif 000008
【図８】
2014050441.tif 000009
【図９】
2014050441.tif 000010
【図１０】
2014050441.tif 000011
【図１１】
2014050441.tif 000012
【図１２】
2014050441.tif 000013